FR 3075455 A1 20190621 FR 1762527 A 20171219 Cable comprenant au moins une couche metallisee d'un materiau carbone L'invention se rapporte a un cable electrique comprenant au moins un element electriquement conducteur allonge entoure par une ou plusieurs couche(s) metallisee(s) d'un materiau carbone. Les cables electriques sont largement utilises pour le transport d'energie electrique ainsi que pour la transmission de donnees. Les cables electriques doivent posseder differentes proprietes selon leur utilisation et notamment, une bonne conductivite electrique, une bonne resistance mecanique, tout en etant le plus leger possible. Certains cables electriques comprennent une ou plusieurs couches metalliques, notamment du type armure metallique, qui permettent de preserver l'integrite mecanique du cable en resistant aux charges en traction et en compression. Toutefois, ('utilisation de telles armures augmente le poids du cable et peut entrainer une perte de souplesse de celui-ci le rendant ainsi plus rigide. De plus, ces armures peuvent entrainer des pertes induites par effet joule, obligeant parfois a surdimensionner la taille des conducteurs. Du document US 9 466 405 est connu un cable electrique a haute tension comprenant au moins deux conducteurs electriques isoles, entoures par une couche formant une armure, constituee de fils d'acier, ces fils d'acier pouvant etre combines a des fibres de carbone ou d'aramide. Toutefois, it a ete constate que ce type de cable ne presente pas des proprietes electriques optimales. Le but de la presente invention est de pallier les inconvenients de l'art anterieur en proposant un cable electrique leger et presentant des proprietes electriques ameliorees, notamment pour optimiser la repartition du champ electrique a l'interieur du cable et/ou faire barriere aux champs electrostatiques exterieurs au cable. La presente invention a ainsi pour objet un cable electrique comprenant au moins un element electriquement conducteur allonge entoure 2 par au moins une couche polymerique, de preference une couche polymerique electriquement isolante, caracterise en ce que ladite couche polymerique est entouree par au moins une couche metallisee d'un materiau carbone, ledit materiau carbone comprenant plus de 50% en poids d'atomes de carbone par 5 rapport au poids total du materiau carbone. Grace a l'invention, le cable electrique presente un poids limite de fawn significative, tout en presentant une tres bonne flexibilite. La presente invention garantit egalement de bonnes proprietes electriques, telles qu'une conductivite specifique amelioree de fawn 10 significative, grace notamment a la couche metallisee d'un materiau carbone. En outre, la couche metallisee d'un materiau carbone peut jouer avantageusement le role d'un ecran de protection electrique ou blindage, permettant de proteger electriquement le cable de l'invention. En effet, cet ecran permet notamment de repartir equipotentiellement le champ electrique 15 a l'interieur du cable et/ou de faire barriere aux champs electrostatiques exterieurs au cable et/ou ecouler les courants capacitifs ou de court-circuit le long du cable. Couche metallisee d'un materiau carbone 20 Le cable electrique de l'invention peut comprendre une ou plusieurs couche(s) metallisee(s) d'un materiau carbone. Le materiau carbone de l'invention comprend plus de 50% en poids d'atomes de carbone, de preference au moins 80 % en poids d'atomes de carbone, et de fawn particulierement prefer& au moins 90% en poids 25 d'atomes de carbone, par rapport au poids total du materiau carbone. La teneur en atomes de carbone dans le materiau carbone peut aller jusqu'a 99% en poids par rapport au poids total du materiau carbone. Dans un mode de realisation particulier, le materiau carbone comprend uniquement des atomes de carbones. 30 Plus particulierement, le materiau carbone est un materiau organique, Le materiau carbone est de preference un materiau different d'un materiau 3 polymere constitue de la repetition de plusieurs sous-unites du type monomere. A titre d'exemple, le materiau carbone de ('invention peut etre choisi parmi des fibres carbonees, des nanotubes de carbone, du graphene, du noir 5 de carbone, et un de leurs mélanges. Les fibres carbonees peuvent etre choisies parmi des fibres de carbone, des nanofibres de carbone, des fibres de nanofibres de carbone, des fibres de nanotubes de carbone, des fibres de graphene, et un de leurs mélanges. 10 Dans la presente invention, une fibre carbon& peut etre composee majoritairement d'atomes de carbone cristallins alignes plus ou moins parallelement a ('axe de la fibre carbonee. Le materiau carbone est utilise sous forme d'une couche metallisee entourant une ou plusieurs couche(s) polymerique(s) du cable electrique de 15 ('invention. La couche metallisee d'un materiau carbone peut etre : i. une couche comprenant des fibres carbonees, lesdites fibres carbonees etant entourees au moins partiellement, voire en totalite, respectivement par au moins une couche metallique, ou 20 ii. une couche d'un materiau carbone, ladite couche etant recouverte au moins partiellement, voire en totalite, par au moins une couche metallique, ou iii. une combinaison des variantes i et ii. Dans la presente invention, la couche form& par le materiau carbone 25 peut etre une couche fibreuse ou non fibreuse. Elle peut egalement etre une couche tissee ou non tissee. A titre d'exemple, la couche metallisee d'un materiau carbone peut etre sous forme de tresse, de tapis, ou de ruban. Dans un premier mode de realisation, relatif plus particulierement a la 30 variante i, la couche metallisee d'un materiau carbone peut etre une couche 4 comprenant des fibres carbonees metallisees ou des meches de fibres de carbones metallisees, telles que par exemple des fibres de carbone metallisees ou des fibres de nanotube de carbone metallisees. La couche metallisee d'un materiau carbone de ce premier mode de 5 realisation est de preference une couche fibreuse, tissee ou non. La couche metallisee d'un materiau carbone peut comprendre des fibres carbonees, chacune de ces fibres carbonees etant entouree au moins en partie, voire en totalite, par au moins une couche metallique. De preference, la couche metallique est directement en contact physique avec la fibre 10 carbon& qu'elle entoure. Les fibres carbonees (non metallisees) peuvent avoir une longueur allant de 100 m a 200 km, de preference allant de 100 m a 10 km, et plus preferentiellement allant de 100 m a 3 km. Les fibres carbonees (non metallisees) peuvent avoir un diametre 15 allant de 0,5 pm a 100 pm, de preference allant de 1 pm a 50 pm, et plus preferentiellement allant de 5 pm a 10 pm. Ces valeurs de longueurs ou de diametres sont donnees pour les fibres carbonees sans tenir compte de l'eventuelle ou des eventuelles couche(s) metallique(s) les recouvrant. 20 Les fibres carbonees metallisees (i.e. fibres carbonees entourees par une ou plusieurs couche(s) metallique(s)) peuvent avoir une section allant de 0,2 pm2 a 1000 pm2, de preference allant de 1 pm2 a 500 pm2, et plus preferentiellement allant de 10 pm2 a 100 pm2. Dans un second mode de realisation, relatif plus particulierement a la 25 variante ii, la couche metallisee d'un materiau carbone peut etre une couche d'un materiau carbone recouverte au moins en partie, voire en totalite, par au moins une couche metallique. La couche metallisee d'un materiau carbone de ce second mode de realisation est de preference une couche fibreuse ou non, et tissee ou non. 5 Dans la presente invention, la couche metallisee d'un materiau carbone peut avoir une conductivite specifique d'au moins 0,6 %, de preference d'au moins 8%, de preference d'au moins 15%, de preference d'au moins 25%, et encore plus preferentiellement d'au moins 35%. 5 La conductivite specifique d'un materiau s'exprime en S.m2.kg-1, et correspond au rapport de sa conductivite electrique exprimee en siemens par metre (S/m) divisee par sa masse volumique exprimee en kg/m3. La conductivite specifique d'un materiau, exprimee en %, est determinee par rapport a la conductivite specifique a 20°C du cuivre pur recuit 10 qui est de 6524,71 S.m2.kg-1. La masse volumique a 20°C du cuivre pur recuit est de 8890 kg.rn-3.La conductivite electrique (S/m) caracterise ('aptitude d'un materiau a laisser les electrons qu'il contient se deplacer librement sous l'effet d'un champ electrique et donc permettre le passage d'un courant electrique. Plus particulierement, la couche metallique constitutive de la couche 15 metallisee selon la variante i et/ou selon la variante ii, peut comprendre au moins un metal choisi parmi le cuivre, le zinc, retain, l'argent, l'aluminium, le nickel, et un de leurs alliages. Par « alliage », on entend la combinaison ou mélange d'au moins deux metaux, notamment choisis parmi ceux listes cidessus. 20 De preference, la couche metallique peut comprendre uniquement du cuivre, de l'aluminium, du nickel, de retain, ou uniquement un alliage d'un de ces metaux. Lorsque la couche metallisee d'un materiau carbone comprend plusieurs couches metalliques selon ('invention, au moins une des couches 25 metalliques peut comprendre du cuivre ou un alliage de cuivre, la ou les autres couches metallique(s) pouvant comprendre un metal different du cuivre ou d'un alliage de cuivre, notamment choisi parmi le zinc, le nickel, retain, l'argent, l'aluminium, et un de leurs mélanges. La couche metallique peut etre liee par interactions physiques et/ou 30 chimiques, de preference par liaison covalente, aux fibres carbonees 6 (variante i) et/ou a la couche d'un materiau carbone (variante ii), pour permettre une bonne adhesion de la couche metallique. Une couche intermediaire dite « d'adhesion » peut etre placee entre la la couche metallique d'une part, et les fibres carbonees ou la couche d'un 5 materiau carbone, d'autre part, afin d'ameliorer ('adhesion de la couche metallique. La couche intermediaire peut etre une couche metallique, pouvant comprendre un ou plusieurs metaux choisi(s) parmi retain, le nickel, le cuivre, ('aluminium, ('argent, et un de leurs mélanges. Dans la presente invention, la couche metallique peut avoir une 10 epaisseur moyenne d'au moins 15 nm, de preference d'au moins 50 nm, de preference d'au moins 100 nm, de preference d'au moins 500 nm, et plus preferentiellement d'au moins 1 pm. De preference, la couche metallique peut avoir une epaisseur constante sur toute la longueur du cable electrique. Une epaisseur constante 15 signifie que ('epaisseur de la couche metallique peut varier d'au plus ±30% par rapport a ('epaisseur moyenne de la couche metallique, de preference d'au plus ±20% par rapport a ('epaisseur moyenne de la couche metallique, et plus preferentiellement d'au plus ±10% par rapport a ('epaisseur moyenne de la couche metallique. 20 Dans la presente invention, ('epaisseur de la couche metallique peut etre adapt& selon la nature du metal ou des metaux qu'elle comprend et selon la conductivite souhaitee. En particulier, une couche metallique comprenant un metal ayant une conductivite faible peut etre plus epaisse qu'une couche metallique comprenant un metal ayant une conductivite plus 25 elevee. La couche metallique peut etre obtenue par l'un des procedes suivants : electrodeposition, electroplacage (connu sous l'anglicisme « electroplating »), electroplacage sans courant electrique (connu sous l'anglicisme « electroless plating »), evaporation thermique sous vide (connu 30 sous l'anglicisme « heated evaporation »), evaporation par faisceau d'electrons (connu sous l'anglicisme « electron beam evaporation »), pulverisation 7 cathodique (connu sous l'anglicisme « sputtering »), deposition assist& par faisceau ionique (connu sous l'anglicisme « ion assisted deposition »), enduction par trempage (connu sous l'anglicisme « dip coating »), enduction par vaporisation (connu sous l'anglicisme « spray »), depot chimique par 5 phase vapeur (connu sous l'anglicisme « chemical vapor deposition »), depot physique par phase vapeur (connu sous l'anglicisme « physical vapor deposition »). Selon un mode de realisation prefere, la couche metallique peut etre realisee par electrodeposition. Dans la presente invention, la couche metallisee d'un materiau 10 carbon& peut avoir une conductivite electrique en courant continu d'au moins 0,1% IACS, de preference d'au moins 5% IACS, et plus preferentiellement d'au moins 10% IACS. En outre, la couche metallisee d'un materiau carbon& peut avoir une conductivite electrique en courant continu d'au plus 50% IACS. La conductivite electrique d'un materiau s'exprime en siemens par 15 metre (S/m). La conductivite electrique d'un materiau, exprimee en % IACS (IACS correspondant a l'anglicisme « International Annealed Copper Standard »), est determinee par rapport a la conductivite electrique a 20°C du cuivre pur recuit qui est de 5,8001x107 S/m. 20 Element electriquement conducteur allonge Dans la presente invention, on entend par le terme « cable » un cable electrique pouvant etre du type cable de transport d'energie, cable de donnees, cable de telecommunication, ou cable d'instrumentation. 25 Plus particulierement, ce type de cable comprend un ou plusieurs element(s) electriquement conducteur(s) allonge(s) du type conducteur electrique. L'element electriquement conducteur allonge peut etre un monoconducteur tel que par exemple un fil metallique, ou un multiconducteur 30 tel qu'une pluralite de fils metalliques, torsades ou non. 8 L'element electriquement conducteur allonge peut etre realise a partir d'un materiau metallique notamment choisi parmi ('aluminium, un alliage d'aluminium, du cuivre, un alliage de cuivre, et une de leurs combinaisons. La section (transversale) du conducteur electrique peut aller de 5 0.1 mm2 a plus de 240 mm2. Couche polymerique Dans le cable de ('invention, ('element electriquement conducteur allonge est entoure par au moins une couche polymerique. De preference, la 10 couche polymerique est une couche electriquement isolante. Dans la presente invention, on entend par « couche electriquement isolante » une couche dont la conductivite electrique peut etre d'au plus 1.10-9 S/m (siemens par metre) (a 25°C). Dans le cable de ('invention, la couche polymerique est entouree par la 15 couche metallisee d'un materiau carbone. La couche metallisee d'un materiau carbone peut etre directement en contact physique avec la couche polymerique. On entend par couche polymerique une couche comprenant au moins un polymere, le terme « polymere » en tant que tel signifiant de fagon 20 generale homopolymere ou copolymere (e.g. copolymere sequence, copolymere statistique, terpolymere, ...etc). Ledit polymere de la couche polymerique peut etre avantageusement un polymere d'olefine (polyolefine) ou, en d'autres termes, un homo- ou copolymere d'olefine, et peut etre notamment un polymere thermoplastique ou 25 reticule. De preference, le polymere d'olefine est un polymere d'ethylene ou de propylene. La couche polymerique de ('invention peut comprendre au moins un polymere choisi parmi un polyethylene lineaire basse densite (LLDPE), un 30 polyethylene tres basse densite (VLDPE), un polyethylene basse densite 9 (LDPE), un polyethylene moyenne densite (MDPE), un polyethylene haute densite (HDPE), un copolymere d'ethylene et d'acetate de vinyle (EVA), un copolymere d'ethylene et d'acrylate de butyle (EBA), d'acrylate de methyle (EMA), de 2-hexylethyl acrylate (2HEA), un copolymere d'ethylene et d'alpha- 5 defines, un copolymere d'ethylene et de propylene (EPR), un polyurethane, un polymere fluore, un polymere chlore tel qu'un polychlorure de vinyle (PVC), un polyoxyde de phenylene (PPO), un polymere technique, un homopolymere de propylene, un copolymere de propylene, et un leurs mélanges. Comme exemple de copolymere d'ethylene et d'alpha-olefine, on peut 10 citer par exemple les polyethylene-octene (PEO). Comme exemple de copolymeres d'ethylene et de propylene (EPR), on peut citer les terpolymeres d'ethylene propylene diene (EPDM). On entend par « polymere technique » un polymere ayant des proprietes ameliorees, pouvant etre notamment choisi parmi un 15 polyphenylethylene ether, un polyamide, le polyetherethercetone (PEEK), un polyimide, un copolymere d'ethylene fluore (FEP), un polyethylene furanoate (PEF), et un de leurs mélanges. La couche polymerique peut en outre comprendre au moins un additif choisi parmi les antioxydants, les stabilisants, des agents de reticulation, des 20 retardateurs de grillage, des co-agents de reticulation, des agents favorisants la mise en oeuvre tels que des lubrifiants ou des cires, des agents compatibilisants, des agents de couplage, des stabilisants des charges, et un de leurs mélanges. De preference, la couche polymerique est une couche dite « HFFR », 25 signifiant en anglais « Halogen-Free Flame Retardant », selon la norme IEC 60754 Parties 1 et 2 (2011). La couche polymerique peut en outre comprendre au moins une charge. La charge de ('invention peut etre une charge minerale ou organique. Elle peut etre choisie parmi une charge ignifugeante, une charge inerte, et un 30 de leurs mélanges. 10 A titre d'exemple, la charge ignifugeante peut etre une charge hydratee, choisie notamment parmi les hydroxydes metalliques tels que par exemple le dihydroxyde de magnesium (MDH) ou le trihydroxyde d'aluminium (ATH). Ces charges ignifugeantes agissent principalement par vole physique 5 en se decomposant de maniere endothermique (e.g. liberation d'eau), ce qui a pour consequence d'abaisser la temperature de la couche polymerique et de limiter la propagation des flammes le long du dispositif electrique. On parle notamment de proprietes de retard a la flamme, bien connues sous l'anglicisme « flame retardant ». 10 La charge inerte peut etre, quant a elle, de la craie, du talc, de l'argile (e.g. le kaolin), du noir de carbone, ou des nanotubes de carbone. La couche polymerique peut de preference etre extrudee. La couche polymerique peut etre reticulee ou non reticulee. La reticulation peut s'effectuer par les techniques classiques de reticulation bien 15 connues de l'homme du métier telles que par exemple la reticulation peroxyde et/ou l'hydrosilylation sous l'action de la chaleur ; la reticulation silane en presence d'un agent de reticulation ; la reticulation par faisceaux d'electron, rayons gamma, rayons X, ou microondes ; la reticulation par vole photochimique telle que l'irradiation sous rayonnement beta, ou l'irradiation 20 sous rayonnement ultraviolet en presence d'un photoamorceur. La reticulation est de preference effectuee selon la technique de reticulation silane. La couche polymerique peut avoir une epaisseur allant de 10 pm a 30 mm, de preference de 100 pm a 4 mm, et plus preferentiellement de 100 pm a 1 mm. 25 Gaine Le cable electrique de ('invention peut comprendre en outre une gaine, notamment une gaine de protection, entourant la ou les couche(s) metallisee(s) d'un materiau carbone. 30 De preference, la gaine peut etre la couche la plus a l'exterieure du cable electrique de ('invention. 11 La gaine est notamment une couche continue et uniforme autour d'au moins la couche metallisee d'un materiau carbone. Elle permet d'assurer la protection du ou des element(s) electriquement conducteur(s) allonge(s) isole(s), notamment contre l'humidite, les deteriorations d'origine mecanique 5 et/ou les deteriorations d'origine chimique. Elle peut aussi proteger contre les dommages mecaniques Cette gaine peut etre realisee classiquement a partir de materiaux thermoplastiques appropriees tels que des HDPE (polyethylene haute densite), des MDPE (polyethylene moyenne densite) ou des LLDPE (polyethylene a basse densite lineaire) ; ou encore des materiaux retardant Ia 10 propagation de Ia flamme ou resistant a Ia propagation de Ia flamme. Les polymeres cites pour la couche polymerique de l'invention peuvent egalement etre utilises pour la gaine. De preference, la gaine exterieure de protection est une couche electriquement isolante. 15 La gaine peut avoir une epaisseur allant de 100 pm a 2 mm, de preference de 100 pm a 1,5 mm, et plus preferentiellement allant de 100 pm a 1 mm. Cable electrique 20 Le cable electrique de l'invention peut s'appliquer typiquement, mais non exclusivement, aux domaines des cables d'energie a basse tension (notamment inferieure a 6kV), a moyenne tension (notamment de 6 a 45-60 kV) ou a haute tension (notamment superieur a 60 kV, et pouvant aller jusqu'a 800 kV), qu'ils soient a courant continu ou alternatif. 25 D'autres caracteristiques et avantages de la presente invention apparaltront a la lumiere de la description d'exemples non limitatifs de cables electriques selon l'invention, faits en reference a la figure 1. La figure 1 represente une vue en coupe transversale d'un cable 30 electrique selon un mode de realisation de l'invention. 12 Pour des raisons de clarte, seuls les elements essentiels pour la comprehension de l'invention ont ete representes de maniere schernatique, et ceci sans respect de l'echelle. 5 La figure 1 represente une vue en coupe transversale d'un cable electrique 1 selon un mode de realisation particulier de l'invention. Le cable electrique 1 est un cable coaxial comprenant un element electriquement conducteur allonge 2 entoure par une couche polymerique 3. La couche polymerique 3 est entouree par une couche metallisee d'un 10 materiau carbone 4 conforme a l'invention. Une gaine de protection 5 est placee autour de la couche metallisee d'un materiau carbone 4. Dans cet exemple particulier, la couche polymerique 3 est directement en contact physique avec ('element electriquement conducteur allonge 2, la 15 couche metallisee d'un materiau carbone 4 est directement en contact physique avec la couche polymerique 3, et la gaine de protection 5 est directement en contact physique avec la couche metallisee d'un materiau carbone 4. 20 Exemples : L'exemple qui suit concerne la fabrication d'un cable electrique de l'invention comprenant une couche metallisee d'un materiau carbone selon la variante i de l'invention. Dans cet exemple de realisation, une couche metallisee d'un materiau 25 carbone est positionnee autour d'un conducteur electrique isole. Le cable electrique ainsi forme est du type coaxial, tel que decrit dans la figure 1, mais ne comprend pas la gaine de protection. Le conducteur electrique isole comprend un conducteur electrique allonge entoure par au moins une couche polymerique isolante extrudee 30 autour dudit conducteur electrique. Le conducteur electrique allonge est un conducteur en cuivre, avec un diametre de 0,885 mm (section nominale de 0,63 mm2 de classe 1). 13 La couche polymerique isolante est une couche de polyethylene reticule, ayant une epaisseur de 1,05 mm. Ainsi le conducteur electrique isole a un diametre de 3 mm. Autour de la couche polymerique est positionnee une couche 5 metallisee d'un materiau carbonee, selon ('invention. Cette couche metallisee d'un materiau carbon& est form& a partir de fibres de carbone (non metallisees) commercialisees par Ia societe TORAY sous Ia reference TORAYCA T300. Cette reference est commercialisee sous Ia forme de meche comprenant 3000 fibres de carbone non metallisees, par meche. Le 10 diametre de chaque fibre de carbone non metallisee est de 7 pm et Ia longueur de chaque fibre de carbone est de 200 metres ou plus. La metallisation de ces 3000 fibres de carbone (i.e. une meche) est realisee avec du cuivre metallique (Cum), par electrodeposition, le cuivre etant commercialise par Ia societe SIFCO sous Ia reference CUIVRE ALCALIN DEPOT 15 EPAIS CODE 5280. L'electrodeposition s'effectue avec un appareil du type generateur de courant de la marque TTI sous la reference QPX600DP, pendant environ 5 min, pour obtenir une couche cuivree d'environ 2 pm d'epaisseur autour de chacune des 3000 fibres de carbone. On obtient alors 3000 fibres de carbone 20 cuivrees. Les differentes valeurs de conductivite des 3000 fibres de carbone cuivrees selon ('invention sont rassemblees dans le tableau 1 ci-apres. Les differentes valeurs de conductivites du cuivre sont egalement presentes dans le tableau 1, pour reference. 25 14 Conductivite Conductivite Conductivite Conductivite (S/m) (%IACS) specifique specifique (m2/(Q.kg)) (%) Reference 5,8.107 100 6525 100 du cuivre IACS 3000 fibres 6,0.104 0,1 34 0,5 de carbone cuivrees Tableau 1 La couche de carbone metallisee selon cet exemple est ensuite 5 obtenue par tressage des fibres de carbone cuivrees pour former un ruban, le tressage etant realise par un procede de tressage bien connu de I'homme du métier. Ce ruban est ensuite enroule helicdidalement autour du conducteur electrique isole, pour former la couche metallisee d'un materiau carbone de 10 ('invention. REVENDICATIONS1. Cable electrique (1) comprenant au moins un element electriquement conducteur allonge (2) entoure par au moins une couche polymerique (3), caracterise en ce que ladite couche polymerique (3) est entouree par au moins une couche metallisee d'un materiau carbone (4), ledit materiau carbone comprenant plus de 50 % en poids d'atomes de carbone par rapport au poids total du materiau carbone. 2. Cable electrique (1) selon la revendication 1, caracterise en ce que le materiau carbone comprend au moins 80 % en poids d'atomes de carbone, et de preference au moins 90% en poids d'atomes de carbone, par rapport au poids total du materiau carbone. 3. Cable electrique (1) selon l'une quelconque des revendications precedentes, caracterise en ce que la couche metallisee d'un materiau carbone est une couche comprenant des fibres carbonees entourees au moins partiellement par au moins une couche metallique. 4. Cable electrique (1) selon la revendication 3, caracterise en ce que la couche metallique est directement en contact physique avec la fibre carbon& qu'elle entoure. 5. Cable electrique (1) selon la revendication 3 ou 4, caracterise en ce que les fibres carbonees ont une longueur allant de 100 m a 200 km, de preference allant de 100 m a 10 km, et plus preferentiellement allant de 100 m a 3 km. 6. Cable electrique (1) selon l'une quelconque des revendications 3 a 5, caracterise en ce que les fibres carbonees ont un diametre allant de 0,5 pm a 100 pm, de preference allant de 1 pm a 50 pm, et plus preferentiellement allant de 5 pm a 10 pm. 7. Cable electrique (1) selon l'une quelconque des revendications precedentes, caracterise en ce que la couche metallisee d'un materiau carbone est une couche d'un materiau carbone recouverte au moins en partie par une couche metallique. 16 8. Cable electrique (1) selon I'une quelconque des revendications precedentes, caracterise en ce que la couche metallisee d'un materiau carbone (4) a une conductivite specifique d'au moins 0,6 %. 9. Cable electrique (1) selon I'une quelconque des revendications 3 a 8, 5 caracterise en ce que ladite couche metallique peut comprendre au moins un metal choisi parmi le cuivre, le zinc, retain, I'argent, ('aluminium, et un de leurs alliages. 10.Cable electrique (1) selon ('une quelconque des revendications 3 a 9, caracterise en ce que la couche metallique a une epaisseur moyenne 10 d'au moins 100 nm, de preference d'au moins 500 nm, et plus preferentiellement d'au moins 1 pm. 11.Cable electrique (1) selon ('une quelconque des revendications precedentes, caracterise en ce qu'il comprend en outre une gaine (5) entourant la couche metallisee d'un materiau carbone (4). 15 12.Cable electrique (1) selon ('une quelconque des revendications precedentes, caracterise en ce que la couche metallisee d'un materiau carbone (4) a une conductivite electrique en courant continu d'au moins 0,1% IACS, de preference d'au moins 5% IACS, et plus preferentiellement d'au moins 10% IACS. 20 13.Cable electrique (1) selon ('une quelconque des revendications precedentes, caracterise en ce que la couche metallisee d'un materiau carbone (4) est du type ecran de protection electrique.